СПОСОБ ИЗГОТОВЛЕНИЯ ГЛАЗНЫХ ЛИНЗ

1. Способ, включающий:
(a) отверждение в литейной форме реакционной смеси, включающей, по меньшей мере, один кремнийорганический компонент, при этом указанная реакционная смесь в значительной степени свободна от умеренно растворимых в воде компонентов или примесей, время удерживания которых по отношению к TRIS составляет менее чем приблизительно 0,9, для формования линзы;
(b) контактирование указанной линзы и литейной формы с водным раствором при температуре менее чем 99°C в течение приблизительно менее 1 ч для извлечения указанной линзы из литейной формы и
(c) необязательную последующую обработку линзы, при этом указанная последующая обработка, если ее проводят, осуществляется с использованием водных растворов в течение времени, которое составляет менее 6 ч.
2. Способ по п.1, где указанная реакционная смесь дополнительно включает, по меньшей мере, один гидрофильный компонент.
3. Способ по п.2, где указанный гидрофильный компонент представляет собой, по меньшей мере, один акрил- или винилсодержащий мономер.
4. Способ по п.2, где указанный гидрофильный компонент представляет собой, по меньшей мере, один мономер, выбранный из группы, которая включает DMA, 2-гидроксиэтилметакрилат, метакрилат глицерина, 2-гидроксиэтилметакриламид, N-винилпирролидон, N-винил-N-метилакриламид, монометакрилат полиэтиленгликоля, метакриловую кислоту, акриловую кислоту и их комбинации.
5. Способ по п.1, где время указанной водной обработки составляет менее чем приблизительно 4 ч.
6. Способ по п.1, где время указанной водной обработки составляет менее чем приблизительно 2 ч.
7. Способ по п.1, где время указанной водной обработки составляет менее чем приблизительно один ч.
8. Способ по п.1, где указанный компонент или примесь присутствует в реакционной смеси в количестве менее чем приблизительно 3000 м.д.
9. Способ по п.1, где указанный компонент или примесь присутствует в реакционной смеси в количестве менее чем приблизительно 1000 м.д.
10. Способ по п.1, где указанный компонент или примесь присутствует в количестве менее чем приблизительно 200 м.д. от массы всех компонентов в реакционной смеси.
11. Способ по п.1, где указанный компонент или примесь присутствует в количестве менее чем приблизительно 100 м.д. от массы всех компонентов в реакционной смеси.
12. Способ по п.1, где время удерживания указанного компонента или примеси по отношению к TRIS составляет менее чем приблизительно 0,8.
13. Способ по п.1, где указанный, по меньшей мере, один кремнийорганический компонент выбран из группы, которая включает кремнийорганические мономеры, форполимеры, макромеры и их смеси.
14. Способ по п.1, где указанный, по меньшей мере, один кремнийорганический компонент представляет собой, по меньшей мере, один кремнийорганический мономер.
15. Способ по п.1, где указанная реакционная смесь представляет собой практически гомогенную смесь.
16. Способ по п.1, где указанный кремнийорганический компонент присутствует в указанной реакционной смеси в количестве в диапазоне от приблизительно 20 до 70 мас.%.
17. Способ по п.2, где указанный гидрофильный компонент присутствует в указанной реакционной смеси в количестве до приблизительно 50 мас.%.
18. Способ по п.2, где указанный гидрофильный компонент присутствует в указанной реакционной смеси в количестве в диапазоне от приблизительно 5 до приблизительно 50 мас.%.
19. Способ по п.1, где указанный кремнийорганический компонент содержит, по меньшей мере, одну способную полимеризоваться функциональную группу, выбранную из группы, которая включает акрилатную, метакрилатную, акриламидную, метакриламидную, N-виниллактамовую, N-виниламидную и стирольную функциональные группы.
20. Способ по п.1, где указанный кремнийорганический компонент представляет собой, по меньшей мере, один монофункциональный кремнийорганический компонент.
21. Способ по п.1, где указанная реакционная смесь свободна от измеримых количеств умеренно растворимых в воде компонентов или примесей, время удерживания которых по отношению к TRIS составляет менее чем приблизительно 0,9.
22. Способ по п.1, где указанный водный раствор дополнительно содержит, по меньшей мере, одно антиадгезионное средство.
23. Контактная линза, изготовленная способом по п.1.
24. Способ изготовления глазной линзы, которая не вызывает дискомфорт для глаз человека при ношении, включающий стадии:
(a) отверждение в литейной форме реакционной смеси, содержащей кремнийорганическое соединение, включающей менее чем приблизительно 3000 м.д. любого умеренно растворимого в воде компонента или примеси, время удерживания которых по отношению к TRIS составляет менее чем приблизительно 0,9 мин, для получения указанной глазной линзы;
(b) контактирование указанной линзы и литейной формы с водным раствором при температуре менее чем 99°C в течение приблизительно менее 1 ч для извлечения указанной линзы из литейной формы и
(c) необязательную последующую обработку линзы, при этом указанная последующая обработка, если ее проводят, осуществляется с использованием водных растворов в течение времени, которое составляет менее 6 ч.
25. Способ, включающий:
(a) отверждение в литейной форме реакционной смеси, включающей, по меньшей мере, один кремнийорганический компонент и, по меньшей мере, один умеренно растворимый в воде компонент или примесь, время удерживания которых по отношению к TRIS составляет менее чем приблизительно 0,9, для получения отвержденной контактной линзы, содержащей количество указанного компонента или примеси меньшее, чем количество, вызывающее дискомфорт для глаз,
(b) контактирование указанной линзы и литейной формы с водным раствором при температуре менее чем 99°C в течение приблизительно менее 1 ч, для извлечения указанной линзы из литейной формы и
(c) необязательную последующую обработку линзы, при этом указанная последующая обработка, если ее проводят, осуществляется с использованием водных растворов в течение времени, которое составляет менее 6 ч.
26. Способ по п.25, где указанная реакционная смесь дополнительно включает, по меньшей мере, один гидрофильный компонент.
27. Способ по п.26, где указанный гидрофильный компонент представляет собой, по меньшей мере, один акрил- или винилсодержащий мономер.
28. Способ по п.26, где указанный гидрофильный компонент представляет собой, по меньшей мере, один мономер, выбранный из группы, которая включает DMA, 2-гидроксиэтилметакрилат, метакрилат глицерина, 2-гидроксиэтилметакриламид, N-винилпирролидон, N-винил-N-метилакриламид, монометакрилат полиэтиленгликоля, метакриловую кислоту, акриловую кислоту и их комбинации.
29. Способ по п.25, где время указанной водной обработки составляет менее чем приблизительно 4 ч.
30. Способ по п.25, где время указанной водной обработки составляет менее чем приблизительно 2 ч.
31. Способ по п.25, где время указанной водной обработки составляет менее чем приблизительно один час.
32. Способ по п.25, где указанный, по меньшей мере, один умеренно растворимый в воде компонент или примесь присутствуют в указанной линзе после проведения стадии, b в количестве меньшем, чем приблизительно 2000 м.д. от массы указанной линзы, в полностью гидратированном состоянии.
33. Способ по п.25, где указанный водный раствор дополнительно включает, по меньшей мере, одно высвобождающее средство.
34. Способ по п.25, где указанный умеренно растворимый в воде компонент или примесь присутствует в указанной линзе после проведения стадии b в количестве меньшем, чем приблизительно 1000 м.д. от массы указанной линзы, в полностью гидратированном состоянии.
35. Способ по п.25, где указанный умеренно растворимый в воде компонент или примесь присутствует в указанной линзе после проведения стадии b в количестве меньшем, чем приблизительно 200 м.д. от массы указанной линзы, в полностью гидратированном состоянии.
36. Способ по п.25, где указанный умеренно растворимый в воде компонент или примесь присутствует в указанной линзе после проведения стадии b в количестве меньшем, чем приблизительно 100 м.д. от массы указанной линзы, в полностью гидратированном состоянии.
37. Способ по п.25, где время удерживания компонента или примеси по отношению к TRIS составляет менее чем приблизительно 0,8.
38. Способ по п.25, где указанный, по меньшей мере, один кремнийорганический компонент выбран из группы, которая включает кремнийорганические мономеры, форполимеры, макромеры и их смеси.
39. Способ по п.25, где указанный, по меньшей мере, один кремнийорганический компонент представляет собой, по меньшей мере, один кремнийорганический мономер.
40. Способ по п.25, где указанная реакционная смесь представляет собой практически гомогенную смесь.
41. Способ по п.25, где указанный кремнийорганический компонент присутствует в указанной реакционной смеси в количестве в диапазоне от приблизительно 20 до 70 мас.%.
42. Способ по п.26, где указанный гидрофильный компонент присутствует в указанной реакционной смеси в количестве до приблизительно 50 мас.%.
43. Способ по п.26, где указанный гидрофильный компонент присутствует в указанной реакционной смеси в количестве в диапазоне от приблизительно 5 до приблизительно 50 мас.%.
44. Способ по п.25, где указанный кремнийорганический компонент содержит, по меньшей мере, одну способную полимеризоваться функциональную группу, выбранную из группы, которая включает акрилатную, метакрилатную, акриламидную, метакриламидную, N-виниллактамовую, N-виниламидную и стирольную функциональные группы.
45. Способ по п.25, где указанный кремнийорганический компонент представляет собой, по меньшей мере, один монофункциональный кремнийорганический компонент.
46. Контактная линза, изготовленная способом по п.25.
47. Способ, включающий:
(a) отверждение в литейной форме реакционной смеси, содержащей кремнийорганическое соединение, где время удерживания всех компонентов реакционной смеси и примесей, которые умеренно растворимы в воде, по отношению к TRIS составляет, по меньшей мере, приблизительно 1, для получения линзы;
(b) контактирование указанной линзы и литейной формы с водным раствором при температуре менее чем 99°C в течение приблизительно менее 1 ч, для извлечения указанной линзы из литейной формы и
(c) необязательную последующую обработку линзы, при этом указанная последующая обработка, если ее проводят, осуществляется с использованием водных растворов в течение времени, которое составляет менее 6 ч.